(57)【要約】      （修正有）【課題】耐ガムアップ性、防錆性のいずれの性能にも優れた水溶性調質圧延液組成物を提供すること。【解決手段】水に、組成物基準で、（Ａ）下記の一般式（１）  （Ｘ）m−Ａｒ−（ＣＯＯＨ）n              ・・・（１）〔式中、Ｘは、ＮＯ2-，ＲＯ‐，又はＲ‐（但し、Ｒは、炭素数１〜１０の炭化水素基）、Ａｒは２〜４の結合手を有する芳香族炭化水素基、ｍ及びｎは１又は２の整数を示し、ｍが２の場合、Ｘは同一でも異なっていてもよい。〕で表される芳香族カルボン酸を０．５〜２０質量％、（Ｂ）炭素数８〜２４の脂肪族カルボン酸を０．５〜４０質量％、及び（Ｃ）アルカリ金属の水酸化物及びアルカノールアミンから選ばれる少なくとも１種の塩基性化合物を含有する水溶性調質圧延液組成物であって、前記（Ｂ）の脂肪族カルボン酸と（Ａ）の芳香族カルボン酸との含有比、Ｂ／Ａ（モル比）が１．０〜１０であることを特徴とする水溶性調質圧延液組成物である。【選択図】なし【特許請求の範囲】
【請求項１】
水に、組成物基準で、（Ａ）下記の一般式（１）
（Ｘ）m−Ａｒ−（ＣＯＯＨ）n            ・・・（１）
〔式中、Ｘは、ＮＯ2-，ＲＯ‐，又はＲ‐（但し、Ｒは、炭素数１〜１０の炭化水素基）、Ａｒは２〜４の結合手を有する芳香族炭化水素基、ｍ及びｎは１又は２の整数を示し、ｍが２の場合、Ｘは同一でも異なっていてもよい。〕
で表される芳香族カルボン酸を０．５〜２０質量％、（Ｂ）炭素数８〜２４の脂肪族カルボン酸を０．５〜４０質量％、及び（Ｃ）アルカリ金属の水酸化物及びアルカノールアミンから選ばれる少なくとも１種の塩基性化合物を含有する水溶性調質圧延液組成物であって、前記（Ｂ）の脂肪族カルボン酸と（Ａ）の芳香族カルボン酸との含有比、Ｂ／Ａ（モル比）が１．０〜１０であることを特徴とする水溶性調質圧延液組成物。
【請求項２】
（Ｂ）の脂肪族カルボン酸の７０モル％以上が脂肪族モノカルボン酸である請求項１に記載の水溶性調質圧延液組成物。
【請求項３】
（Ｂ）の脂肪族モノカルボン酸の８０モル％以上が、分岐鎖を有する脂肪族モノカルボン酸である請求項２に記載の水溶性調質圧延液組成物。
【請求項４】
（Ｃ）の塩基性化合物の含有量が、（Ａ）及び（Ｂ）成分の中和当量以上である請求項１〜３のいずれかに記載の水溶性調質圧延液組成物。
【請求項５】
（Ａ）の芳香族カルボン酸が、ニトロ安息香酸及び又は炭素数１〜５のアルコキシ安息香酸である請求項１〜４のいずれかに記載の水溶性調質圧延液組成物。
【請求項６】
請求項１〜５のいずれかに記載の水溶性調質圧延液組成物を希釈水で１０〜５０倍に希釈した水溶性調質圧延液組成物。
【発明の詳細な説明】
【技術分野】
【０００１】
本発明は調質圧延液組成物に関し、より詳しくは耐ガムアップ性、防錆性などに優れた水溶性調質圧延液組成物に関する。
【背景技術】
【０００２】
調質圧延は冷間圧延後、微少の圧下率で圧延するもので、冷延鋼板の形状を制御し、機械特性を付与し（降伏点伸びの消去）、光沢を調整することなどを目的に行われている。この調質圧延された冷延鋼板は、それぞれの用途に応じて加工使用されるまでにかなりの期間があるために、通常防錆油で処理される。しかしながら、調質圧延工程で用いられた水溶性調質圧延剤中の成分と防錆油中の成分とが化学反応を起こし、いわゆる「ガムアップ」と呼ばれる粘着物が生成する。その粘着物は鉄粉やカーボン等の異物を抱き込んで搬送ロールに堆積し、それが鋼板に転写されて表面品位を著しく損なわせ、また、その後のプレス加工等において、「滑り」を生じさせるなどの問題を引き起こすことがある。そのため、ガムアップの発生を防止できる、耐ガムアップ性調質圧延剤であることが要求される。
【０００３】
また、調質圧延後、冷延鋼板は調質圧延液のみが付着した状態で、長期にわたり保管されることがあるため、それ自身が防錆性に優れることが必要である。さらに調質圧延液には、脱脂性が良好であること、良好な圧延性（具体的には、例えば、濡れ性が良好で、適正な摩擦係数を有する）を有することなども要求される。
さらに、水溶性調質圧延液には、通常その調質圧延液を水で１０〜５０倍程度に希釈して使用するが、その希釈水の水質が問題となることもある。すなわち希釈水として工業用水など、硬度が高い水を用いて水溶性調質圧延剤を調合すると、調質圧延剤中の配合物の溶解又は分散状態が変化し、カルシウムやナトリウムが脂肪酸と石けんを生成し、スカムが発生することがある。このようなスカムの発生は、外観が好ましくはないばかりでなく、調質圧延剤としての安定した性能を維持する上でも問題となる恐れがある。
【０００４】
従来この種の水溶性調質圧延剤としては、通常、二塩基酸や芳香族カルボン酸のアルカノールアミンの塩を主体とするものが用いられており、具体的には例えば、（ａ）二塩基酸等と第１級アルカノールアミン及び無機アルカリとの塩を主体とする水溶性調質圧延油剤（特許文献１参照）、（ｂ）スピクリスポール酸及びｐ‐ニトロ安息香酸などとアルカノールアミンとの塩を含有する水溶性調質圧延油剤（特許文献２参照）、（ｃ）脂肪族二塩基酸と飽和脂肪酸、及びモノエンカルボン酸などとアルカノールアミンを主体として含有する水溶性調質圧延油剤（特許文献３参照）、（ｄ）ベンゾチアゾリルチオアルキレンカルボン酸及び脂肪族ジカルボン酸、芳香族ジカルボン酸などのアルカノールアミンの塩を主体として含有する水溶性調質圧延油剤（特許文献４参照）、などが挙げられる。
しかしながら、これらの油剤はいずれも耐ガムアップ性が不十分であり、また防錆性についても必ずしも充分とはいえなかった。そのため、いずれの性能についても充分な性能を具備した調質圧延鋼板を得られないのが実情である。そこで、調質圧延業界においては、これらの耐ガムアップ性、防錆性のいずれの性能についても優れた性能を有する油剤の開発が望まれている。
また、上記のとおり、油剤の希釈水として硬度が高い工業用水を用いてもスカムを発生しない油剤の出現が要望されている。
【０００５】
【特許文献１】特開昭６１−１０１６００号公報
【特許文献２】特開平５−５９３８９号公報
【特許文献３】特開平７−１８８６９０号公報
【特許文献４】特開２０００−８７０７３号公報
【発明の開示】
【発明が解決しようとする課題】
【０００６】
本発明は、このような状況下において、耐ガムアップ性、防錆性のいずれの性能にも優れた水溶性調質圧延液組成物を提供することを第一の目的とする。さらに本発明は、耐ガムアップ性、防錆性のいずれの性能にも優れると共に、希釈水として硬度が高い工業用水を使用してもスカムを発生せず、良好な性能を発揮できる水溶性調質圧延液組成物を提供することを第二の目的とするものである。
【課題を解決するための手段】
【０００７】
本発明者らは、特定の芳香族カルボン酸、特定の脂肪族カルボン酸及び塩基性化合物とを含有する水溶性調質圧延液で、各カルボン酸の配合比率を特定の範囲に調整することによって、その目的を達成できることを見出した。本発明はかかる知見に基づいて完成したものである。
【０００８】
すなわち、本発明は、
１．水に、組成物基準で、（Ａ）下記の一般式（１）
（Ｘ）m−Ａｒ−（ＣＯＯＨ）n              ・・・（１）
〔式中、Ｘは、ＮＯ2-，ＲＯ‐，又はＲ‐（但し、Ｒは、炭素数１〜１０の炭化水素基）、Ａｒは２〜４の結合手を有する芳香族炭化水素基、ｍ及びｎは１又は２の整数を示し、ｍが２の場合、Ｘは同一でも異なっていてもよい。〕
で表される芳香族カルボン酸を０．５〜２０質量％、（Ｂ）炭素数８〜２４の脂肪族カルボン酸を０．５〜４０質量％、及び（Ｃ）アルカリ金属の水酸化物及びアルカノールアミンから選ばれる少なくとも１種の塩基性化合物を含有する水溶性調質圧延液組成物であって、前記（Ｂ）の脂肪族カルボン酸と（Ａ）の芳香族カルボン酸との含有比、Ｂ／Ａ（モル比）が１．０〜１０であることを特徴とする水溶性調質圧延液組成物、
２．（Ｂ）の脂肪族カルボン酸の７０モル％以上が脂肪族モノカルボン酸である請求項１に記載の水溶性調質圧延液組成物、
３．（Ｂ）の脂肪族モノカルボン酸の８０モル％以上が、分岐鎖を有する脂肪族モノカルボン酸である請求項２に記載の水溶性調質圧延液組成物。
４．（Ｃ）の塩基性化合物の含有量が、（Ａ）及び（Ｂ）成分の中和当量以上である請求項１〜３のいずれかに記載の水溶性調質圧延液組成物、
５．（Ａ）の芳香族カルボン酸が、ニトロ安息香酸及び又は炭素数１〜５のアルコキシ安息香酸である請求項１〜４のいずれかに記載の水溶性調質圧延液組成物、
６．前記１〜５のいずれかに記載の水溶性調質圧延液組成物を希釈水で１０〜５０倍に希釈した水溶性調質圧延液組成物、
を提供するものである。
【発明の効果】
【０００９】
本発明の第一の発明における水溶性調質圧延液組成物は、耐ガムアップ性、防錆性のいずれの性能にも優れる。また、本発明の第二の発明の水溶性調質圧延液組成物は、耐ガムアップ性、防錆性のいずれの性能にも優れると共に、希釈水として硬度が高い水を用いた場合でも、スカムの発生を抑制できる。
【発明を実施するための最良の形態】
【００１０】
本発明における第一の発明は、以下の条件を満たすものである。すなわち、水に、組成物基準で、（Ａ）下記の一般式（１）
（Ｘ）m−Ａｒ−（ＣＯＯＨ）n              ・・・（１）
〔式中、Ｘは、ＮＯ2-，ＲＯ‐，又はＲ‐（但し、Ｒは、炭素数１〜１０の炭化水素基）、Ａｒは、２〜４の結合手を有する芳香族炭化水素基、ｍ及びｎは１又は２の整数を示し、ｍが２の場合、Ｘは同一でも異なっていてもよい。〕
で表される芳香族カルボン酸を０．５〜２０質量％、（Ｂ）炭素数８〜２４の脂肪族カルボン酸を０．５〜４０質量％、及び（Ｃ）アルカリ金属の水酸化物及びアルカノールアミンから選ばれる少なくとも１種の塩基性化合物を含有する水溶性調質圧延液組成物であって、前記（Ｂ）の脂肪族カルボン酸と（Ａ）の芳香族カルボン酸との配合比、Ｂ／Ａ（モル比）が１．０〜１０であることを特徴とする水溶性調質圧延液組成物である。
【００１１】
前記（Ａ）成分の一般式（１）において、Ｒで示される炭素数１〜１０の炭化水素基としては、直鎖若しくは分岐鎖を有するアルキル基又はアルケニル基が好ましい。好ましいＲの具体例としては、メチル基、エチル基、ｎ−プロピル基、ｉｓｏ−プロピル基，各種（ｎ‐，ｓｅｃ‐，ｔｅｒｔ‐，及びｉｓｏ‐）ブチル基、各種ペンチル基、各種ヘキシル基、各種ヘプチル基、各種オクチル基、各種ノニル基、各種デシル基及びこれらのアルキル基（メチル基を除く）に対応するアルケニル基などを挙げることができる。Ｒは炭素数１〜８、さらには炭素数１〜６、特に炭素数１〜４のアルキル基が好ましい。
【００１２】
Ａｒの２〜４の結合手を有する芳香族炭化水素基としては、いずれも芳香環に１又は２の結合手を有する安息香酸残基、フタル酸残基、イソフタル酸残基、テレフタル酸残基などの芳香族のモノカルボン酸残基やジカルボン酸残基が好ましく、入手が容易である点で、安息香酸残基やフタル酸残基が特に好ましい。
【００１３】
前記一般式（１）で表される芳香族カルボン酸の好適な例としては、安息香酸又はフタル酸の、（ジ）ニトロ化物（ニトロ化物又はジニトロ化物の意味である。）、（ジ）アルコキシ（アルキル基の炭素数１〜４）化物、（ジ）アルキル（アルキル基の炭素数１〜４）化物、アルキル（アルキル基の炭素数１〜４）ニトロ化物、アルコキシ（アルキル基の炭素数１〜４）ニトロ化物、アルコキシ（アルキル基の炭素数１〜４）アルキル（アルキル基の炭素数１〜４）化物が好ましく、具体的には、ｐ‐ニトロ安息香酸、ｐ‐メトキシ安息香酸、ｐ‐エトキシ安息香酸、ｐ‐ｎプロポキシ安息香酸、ｐ‐ｉｓｏプロポキシ安息香酸、ｐ‐ｎブトキシ安息香酸、ｐ‐ｓｅｃブトキシ安息香酸、ｐ‐ｔｅｒｔブトキシ安息香酸、ｐ‐ｉｓｏブトキシ安息香酸、ｐ‐メチル安息香酸、ｐ‐エチル安息香酸、ｐ‐ｎプロピル安息香酸、ｐ‐ｉｓｏプロピル安息香酸、ｐ‐ｎブチル安息香酸、ｐ‐ｓｅｃブチル安息香酸、ｐ‐ｔｅｒｔブチル安息香酸、ｐ‐ｉｓｏブチル安息香酸、４−メチル３−ニトロ安息香酸、３−ニトロフタル酸などが挙げられる。
【００１４】
本発明においては、これら芳香族カルボン酸を１種単独で、又は２種以上を混合して用いる。その配合量は組成物全量基準で０．５〜２０質量％であり、好ましくは１〜１５質量％である。芳香族カルボン酸の配合量が０．５〜２０質量％であれば、それが（Ｃ）成分の塩基性化合物と塩を形成し、組成物の防錆性を高める効果があり、耐ガムアップ性も良好に保つことができる。
【００１５】
本発明の水溶性調質圧延液組成物においては、（Ｂ）成分として炭素数８〜２４、好ましくは炭素数１２〜２０の脂肪族カルボン酸を配合する。この炭素数８〜２４の脂肪族カルボン酸としては、直鎖若しくは分岐鎖を有する飽和又は不飽和の脂肪族モノカルボン酸及び脂肪族ジカルボン酸が含まれる。
【００１６】
前記炭素数８〜２４の脂肪族カルボン酸の具体例としては、各種オクタン酸、各種ノナン酸、各種デカン酸、各種ウンデカン酸、各種ドデカン酸、各種テトラデカン酸、各種ヘキサデカン酸、各種オクタデカン酸、各種エイコサン酸、各種ドコサン酸などの脂肪族モノカルボン酸、オクタン二酸（スベリン酸）、ノナン二酸（アゼライン酸）、デカン二酸（セバシン酸）、ドデカン二酸、テトラデカン二酸、ヘキサデカン二酸、オクタデカン二酸などの脂肪族ジカルボン酸が挙げられる。
【００１７】
前記（Ｂ）の脂肪族カルボン酸については、その７０モル％以上が脂肪族モノカルボン酸であることが好ましい。脂肪族カルボン酸の７０モル％以上が脂肪族モノカルボン酸であれば、水溶性調質圧延液組成物の耐ガムアップ性を良好に保つと共に、防錆性を高める効果がある。脂肪族カルボン酸中の脂肪族モノカルボン酸の割合は、８０モル％以上、更には９０モル％以上であることがより好ましい。
【００１８】
本発明においては、これら脂肪族カルボン酸は１種を単独で、又は２種以上を混合して用いる。その配合量は組成物全量基準で１〜３０質量％であり、好ましくは５〜１５質量％である。（Ｂ）成分の脂肪族カルボン酸の含有量が１質量％以上であれば、錆止め性が認められ、３０質量％以下であれば、耐ガムアップ性などを低下させることもない。
【００１９】
本発明の水溶性調質圧延液組成物においては、前記（Ｂ）の脂肪族カルボン酸と前記（Ａ）の芳香族カルボン酸との配合比、Ｂ／Ａ（モル比）が１．０〜１０であることを要し、好ましくは１．０〜８、特に好ましくは２．０〜５．０である。Ｂ／Ａ（モル比）が１．０未満では、ガムアップ性が不充分であり、一方Ｂ／Ａ（モル比）が１０を越えると、錆止め性能が低下する場合がある。
【００２０】
本発明においては、（Ｃ）成分としてアルカリ金属の水酸化物、及びアルカノールアミンから選ばれる少なくとも１種の塩基性化合物を配合する。
前記アルカリ金属水酸化物としては、水酸化ナトリウム、水酸化カリウム、水酸化リチウムを例示することができる。また、アルカノールアミンとしては、モノエタノールアミン、ジエタノールアミン、トリエタノールアミン、モノｎ−プロパノールアミン、ジ（ｎ−プロパノール）アミン、トリ（ｎ−プロパノール）アミン、モノイソプロパノールアミン、ジイソプロパノールアミン、トリイソプロパノールアミン、メチルイソプロパノールアミンなどが挙げられる。これらのアルカノールアミンの中でも、総炭素数２〜４の一級又は二級のアルカノールアミンが好ましい。
【００２１】
本発明においては、（Ｃ）成分のアルカリ金属の水酸化物、及びアルカノールアミンから選ばれる少なくとも１種の塩基性化合物を含有することを要する。この（Ｃ）成分の含有量は、前記（Ａ）及び（Ｂ）成分の中和当量以上含有することが好ましい。（Ｃ）成分のアルカリ金属の水酸化物及びアルカノールアミンから選ばれる少なくとも１種の塩基性化合物の含有量が、前記（Ａ）及び（Ｂ）成分の中和当量以上であれば、（Ａ）及び（Ｂ）の各カルボン酸が（Ｃ）成分と良好な塩を形成し、優れた防錆性を発現する。この（Ｃ）成分の配合量は前記（Ａ）及び（Ｂ）成分の１．０〜１．２当量であることがより好ましい。
【００２２】
本発明の（Ｃ）成分には、上記アルカリ金属水酸化物、アルカノールアミンからなる群から選ばれる１種もしくは２種以上の塩基性化合物が任意に使用可能であるが、アルカリ金属水酸化物の１種以上とアルカノールアミンの１種以上とを混合して配合することがより好ましい。その場合の混合割合は任意であるが、耐ガムアップ性の観点か、アルカノールアミンがアルカリ金属水酸化物より過剰当量であることが好ましく、例えば、アルカノールアミンがアルカリ金属水酸化物１当量に付き１〜８当量、さらに１．５〜５当量であることがより好ましい。
【００２３】
本発明の水溶性調質圧延液組成は、水に、上記（Ａ）、（Ｂ）及び（Ｃ）の各成分を配合した水溶性調質圧延液組成物である。ここで用いる水については、特に制限はなく、例えば脱イオン水、純水、水道水、工業用水などが使用できるが、脱イオン水、及び純水が好ましい。また、その含有量は、水溶性調質圧延液組成物基準で通常３０〜９０質量％である。
【００２４】
本発明の水溶性調質圧延液組成物は、上記の組成を有するものであるが、さらに必要に応じて公知の添加剤を配合することができる。そのような添加剤としては、例えば、ポリエチレングリコール、ポリプロピレングリコールなどのポリアルキレングリコール類、ポリアルキレングリコールのエチレンオキサイド（ＥＯ）、プロピレンオキサイド（ＰＯ）等のアルキレンオキサイド付加物、メチルセルロース類などの水溶性ポリマーがある。このような水溶性ポリマーは、調質圧延の圧延ロールに残る粘着性の不揮発分の発生を抑制する効果（耐ビルドアップ性）があり、通常水溶性調質圧延液組成物を基準にして、およそ０．５〜１５質量％配合する。
【００２５】
また、ほう酸、タングステン酸、モリブデン酸、リン酸、炭酸、硫酸、珪酸、硝酸、亜硝酸等の無機酸のナトリウム塩、及びカリウム塩；ベンゾトリアゾール、メチルベンゾトリアゾール、トリルトリアゾール、ヒドロカルビルトリアゾール等のトリアゾール類及びその塩；メルカプトベンゾチアゾール等のチアゾール類およびその塩；脂肪酸アルカノールアミド類；イミダゾリン類；オキサゾリン類など水溶性金属腐食防止剤は、水溶性調質圧延液組成物の錆止め作用を向上させる効果がある。その他、硫酸およびスルホン酸エステルなどのアニオン系界面活性剤；ポリオキシエチレン化合物などのノニオン系界面活性剤などを例示できる。これら水溶性金属腐食防止剤など添加剤の配合量は水溶性調質圧延液組成物基準で、通常１０質量％以下の範囲で配合する。
【００２６】
本発明の水溶性調質圧延液組成物は、以上のような構成を有するが、その組成物のｐＨが７〜１０であることが好ましく、８〜９であることがより好ましい。ｐＨが７〜１０であれば、防錆性や濡れ性を良好に保つ効果がある。
また、本発明の水溶性調質圧延液組成物は、摩擦係数が一定値より低いことが好ましく、例えば、曾田式摩擦試験機で摩擦係数が０．３以下であることが好ましく、０．２以下であるものがより好ましい。摩擦係数が０．３以下であれば、調質圧延において、圧延荷重の変動幅が小さく、安定したロール表面の転写を行うことができる効果がある。
【００２７】
上記本発明の水溶性調質圧延液組成物は、いわゆる水溶性調質圧延液の原液であり、通常これを希釈水で１０〜５０倍に希釈して実際の調質圧延に使用される。その場合の希釈水としては、脱イオン水、純水、水道水などが使用できる。
【００２８】
本発明における第二の発明は、以下の構成を有する。上記第一の発明において、（Ｂ）の脂肪族モノカルボン酸の８０モル％以上、好ましくは９０モル％以上が、さらに好ましくは９５モル％以上が分岐鎖を有する脂肪族モノカルボン酸である水溶性調質圧延液組成物である。
このような組成であることによって、第一の発明が有する性能を具備する上に、希釈水として硬度が高い工業用水を用いた場合であっても、スカムの発生を抑制でき、かつ性能が低下することもない。従って、希釈水は硬水であるか軟水であるかを問わず、水道水、工業用水、イオン交換水、蒸留水などを任意に使用することができる。
【実施例】
【００２９】
次に実施例により本発明を詳しく説明するが、本発明はこれらの例によって何ら制限されるものではない。なお、水溶性調質圧延液組成物の性能は次の方法に従って評価した。
（１）耐ガムアップ性
３００ｍｌの容器に各水溶性調質圧延液組成物の試料１０ｇと市販の防錆油（「ダフニーオイルコートＺ−３」出光興産株式会社製）７０ｇとを採取し、７０℃で１６時間、１０００ｒｐｍで攪拌した。その後、ヘキサン溶剤で容器を洗浄し、洗浄後の付着物をガム量として秤量した。
【００３０】
（２）防錆試験
ＪＩＳ  Ｇ  ３１４１に規定する鋼板（６０×８０×１ｍｍ）を脱脂後、各水溶性調質圧延液組成物の試料に浸漬し、乾燥後、その試験片屋内暴露試験及びスタック試験を行った。
屋内暴露試験は１０日後に、さび、ステインの有無と程度を観察した。また、スタック試験は、温度５０℃×湿度９５％ＲＨの条件で１０日経過後に、さび、ステインの有無と程度を観察した。
（３）摩擦係数
曾田振り子式摩擦試験機を用いて測定した。
【００３１】
（４）調質圧延実験
４段式小型圧延機を用いて下記の条件で圧延し、圧延時の圧延荷重変動幅を測定した。
・圧延条件
ロール径    １３５ｍｍ
圧延材      ＳＰＣＣ−ＳＢ（２００ｍ×５０ｍｍ×０．０５ｍｍ）
圧延荷重    ３．８ｋＮ（３．９ｔｆ）
圧下率      ３％
圧延速度    ５０ｍ／ｍｉｎ．
【００３２】
実施例１〜５及び比較例１〜３
第１表に示す成分を用いて水溶性調質圧延液組成物を調整した。それら調整
した組成物及び市販の水溶性調質圧延油剤について、各種性能を評価した。その結果を第１表に示した。第１表中、その他の成分とは、水溶性ポリマー（エチレングリコールＥＯ，ＰＯ付加物）、グリコーエーテル、ノニオン系界面活性剤及びベンゾトリアゾールの混合物である。
【００３３】
【表１】
2007177166.tif 000002
【００３４】
第１表によれば、Ｂ／Ａ（モル比）が１．０以上の実施例１〜５の水溶性調質圧延液組成物は、「ガム生成無し」又は「ガム生成少量」であり、耐ガムアップ性が優れていることが分る。これに対してＢ／Ａ（モル比）が０．３である比較例１は、「ガム生成多量」であり、一方、Ｂ／Ａ（モル比）が∞、すなわちＡ成分を含有しなく、しかもＢ中のモノカルボン酸が７０モル％である比較例２では、ガムは生成しないが、防錆試験では錆を発生することが分る。
また、Ｂ中の（分岐鎖を有するモノカルボン酸）／(モノカルボン酸)（モル％）
が１００％である実施例２〜５の水溶性調質圧延液組成物は、工業用水で希釈してもスカムを発生しないが、その値が７２％である実施例１の場合はスカムを発生することが分る。
また、第１表によれば、実施例１〜３及び５の摩擦係数はいずれも３以下であるが、比較例１及び４では摩擦係数が高く、３以上である。また、実施例２及び３では、調質圧延における荷重変動幅が２．５ｋＮ以下で小さいのに対し、比較例３は３．９ｋＮであって、調質圧延における荷重変動幅が大きいことが分る。
【産業上の利用可能性】
【００３５】
本発明の水溶性調質圧延液組成物は、耐ガムアップ性、防錆性のいずれの性能にも優れる水溶性調質圧延液組成物である。また、本発明の水溶性調質圧延液組成物は、耐ガムアップ性、防錆性のいずれの性能にも優れると共に、希釈水として硬度が高い水を用いた場合でも、スカムの発生を抑制できる水溶性調質圧延液組成物として有用である。